(57)【要約】  【課題】  改善された加工安定性と貯蔵安定性を有する不飽和ポリエステル樹脂組成物の提供を課題とする。  【解決手段】  上記課題を解決するために、本発明は、（ａ）不飽和ポリエステル、（ｂ）重合性単量体、（ｃ）促進剤系及び（ｄ）複合安定剤を含有する完成樹脂組成物であって、該複合安定剤がヒドロキシルアミンオキシド、芳香族酸化防止剤及び随意としてヒドロキシルアミンであり且つ該完成樹脂組成物の１００部当たり０．００１〜０．５部で存在するものを提供する。この安定剤系は、ゲル粒子形成を防止することによって加工安定性を改善させ、オーバーヘッドポプコーンの形成を抑制し且つ樹脂粘度とゲル化時間のドリフトを抑制することによって該硬化性組成物の貯蔵安定性を改善させる。【選択図】  なし【特許請求の範囲】
【請求項１】
次の成分：
（ａ）不飽和ポリエステル、
（ｂ）重合性単量体、
（ｃ）促進剤系、及び
（ｄ）（ｉ）ヒドロキシルアミンオキシド及び（ii）随意としてヒドロキシルアミンからなる複合安定剤
を含む樹脂組成物。
【請求項２】
促進剤系が主促進剤として少なくとも金属化合物及び共促進剤として少なくとも有機アミンを含む請求項１に記載の樹脂組成物。
【請求項３】
複合安定剤がアルキルヒドロキシルアミンオキシド、随意としてアルキルヒドロキシルアミン及び芳香族酸化防止剤を基材とし且つ完成ＵＰＥ樹脂の１００部当たり０．００１〜０．５部で存在する請求項１に記載の樹脂組成物。
【請求項４】
アルキルヒドロキシルアミンオキシドが（Ｃ1〜Ｃ6）アルキルヒドロキシルアミンオキシド化合物である請求項３に記載の樹脂組成物。
【請求項５】
アルキルヒドロキシルアミンが（Ｃ1〜Ｃ6）アルキルヒドロキシルアミン化合物である請求項３に記載の樹脂組成物。
【請求項６】
アルキルヒドロキシルアミンオキシドがトリエチルアミンオキシド（ＴＥＡＯ）若しくはトリブチルアミンオキシド（ＴＢＡＯ）又はこれらの混合物である請求項４に記載の樹脂組成物。
【請求項７】
アルキルヒドロキシルアミンがジエチルヒドロキシルアミン（ＤＥＨＡ）、ジブチルヒドロキシルアミン（ＤＢＨＡ）若しくはＮ−イソ−プロピルヒドロキシルアミン（ＮｉＰＨＡ）又はこれらの２種以上の混合物である請求項５に記載の樹脂組成物。
【請求項８】
芳香族酸化防止剤がヒンダードフェノール、キノン若しくはフェノチアジン又はこれらの２種以上の混合物である請求項３に記載の樹脂組成物。
【請求項９】
ジシクロペンタジエンが樹脂混合物に添加された請求項１に記載の樹脂組成物。
【請求項１０】
コバルト塩を主促進剤として含有する請求項２に記載の樹脂組成物。
【請求項１１】
アミンがジメチルアニリン又はジエチルアニリンである請求項２に記載の樹脂組成物。
【請求項１２】
過酸化物触媒を含有する請求項１に記載の樹脂組成物。
【請求項１３】
０．０５％〜５０％の活性酸素含有量を有する過酸化物触媒を含有する請求項１０に記載の樹脂組成物。
【請求項１４】
請求項１に記載の組成物から製造されたゲルコート、マーブル又は積層品である物品。
【発明の詳細な説明】
【技術分野】
【０００１】
本発明は、ヒドロキシルアミンオキシド、随意としてヒドロキシルアミン及び芳香族酸化防止剤を含有する不飽和ポリエステル樹脂組成物に関し、ここで、このヒドロキシルアミンオキシド及び随意成分の添加は、加工安定性及び組成を改善させ、望ましくないオーバーヘッド重合体の蓄積を抑制し、樹脂粘度とゲル化時間のドリフトを減少させる。
【背景技術】
【０００２】
不飽和ポリエステル樹脂（ＵＰＥ）産業では、ＵＰＥの最終使用者は、ＵＰＥ、架橋性単量体、促進剤及び安定剤を含有する完成樹脂組成物を硬化させることによってマーブル及びゲルコートのような様々な完成品を作る。
【０００３】
ＵＰＥ樹脂は、一般に、加熱容器中でエステル化反応させることによって作られる。無水フタル酸、イソフタル酸、アジピン酸若しくはテレフタル酸のような飽和二塩基酸又は無水マレイン酸若しくはフマル酸のような不飽和二塩基酸をこのエステル化反応中にグリコールと反応させる。ジシクロペンタジエン（ＤＣＰＤ）のような炭化水素変性剤及びその他の可塑剤をこのエステル化反応中に添加して最終ＵＰＥ樹脂に所望の特性を付与することができる。
【０００４】
エステル化反応は、通常、５０℃〜２５０℃以上の高温で行われる。このような高い処理温度は、エステル化生成物を反応容器から別の処理容器に注ぎ易くするように該生成物が溶融又はゲル様状態のままであることを確実にするために必要である。
【０００５】
エステル化触媒を使用するのが慣例である。このような触媒は、該反応中に必要なフリーラジカルを生じさせる。エステル化反応用触媒には、過酸化ベンゾイル、ｔ−ブチルヒドロペルオキシド、過酸化ジ−ｔ−ブチル及びとりわけ過酸化水素のような酸化体が含まれる。
【０００６】
エステル化反応のための処理時間は長く、多くの場合１０時間以上であり得る。例えば、マレイン酸及びポリプロピレングリコールを使用して処方されたＵＰＥ樹脂は、１５０℃〜２５０℃の温度で１０〜１４時間を要する。イソフタル酸を使用して処方されたＵＰＥ樹脂は、１８０℃〜２３０℃の温度で２３時間を上回る処理時間を要し得る。
【０００７】
いったんエステル化反応が完了したならば、不飽和ポリエステル樹脂は、スチレン、メタクリル酸メチル又はビニルトルエンのような反応性単量体を含有する溶液に移される。この反応性単量体溶液は、ＵＰＥ樹脂の容易な処理加工を可能にさせるために必要である。例えば、反応性単量体溶液が存在しないＵＰＥ樹脂は、型に注ぐのには濃厚又はゼラチン状すぎる。スチレンのような反応性単量体溶液中でこのＵＰＥ樹脂は、より流動的であり、しかしてこのＵＰＥ樹脂を型に注ぐのを可能にさせる。
【０００８】
反応性単量体溶液は、加温ＵＰＥ樹脂が添加されるときに自然重合することが多い。例えば、スチレンは、スチレンが安定化されないならばポリスチレンを自然に形成し得る。典型的には、商用のスチレンは、ポリスチレンの形成を緩やかにし又はそれを完全に抑制させるためにジアルキルカテコールで安定化される。
【０００９】
現在の技術では、ヒドロキノン（ＨＱ）、４−ｔ−ブチルカテコール（ＴＢＣ）及び２，６−ジ−ｔ−ブチル−４−メチルフェノールのようなフェノール化合物を安定剤として完成樹脂組成物に使用してそれらの保存寿命を保証している。
【００１０】
しかしながら、このようなフェノール系安定剤は、ＵＰＥ樹脂の貯蔵中に気相ポプコーンの抑制を与えず、多くの場合粘度及びゲル化時間のドリフトに至る。従って、完成ＵＰＥ樹脂、特にジシクロペンタジエン（ＤＣＰＤ）含有ＵＰＥ樹脂を基材とするものの貯蔵安定性は、ＵＰＥ製造者に大きな課題を与えている。
【００１１】
また、フェノール安定化単量体溶液は、単量体溶液の自然重合を十分に抑制しない。例えば、加温ＵＰＥ樹脂が単量体溶液に注がれるときに、この単量体溶液の温度は、ほぼ室温から７０℃以上に上昇し得る。この高温は、単量体の重合がＵＰＥ単量体溶液中に望ましくないゲル型の粒子を生じさせる傾向を増大させる。
【００１２】
様々な安定剤をＵＰＥ硬化性処方物に使用することによって樹脂安定性を改善しようとする多数の刊行物が存在する。
【００１３】
メイ，Ｃ．Ａ．の米国特許第３４０８４２２号（１９６８年、シェルオイル社）は、安定剤としてのヒドロキシルアミン化合物を有するヒドロキシ含有不飽和ポリエステル組成物を開示している。このような不飽和ポリエステルは、多価フェノールのグリシジルポリエーテル及び不飽和カルボン酸から製造される。ヒドロキシルアミン化合物は、好ましくは、ジアルキルヒドロキシルアミンであり、好ましくはフェノール化合物と併用される。これらの組成物は、貯蔵中の早期のゲル化（ゲル粒子）に対して安定化することが開示されている。
【００１４】
べーカー，Ｊ．Ｇ．、ヤーティー，Ｏ．Ｍ．の米国特許第３７７５５１３号（１９７３年、ＰＰＧインダストリーズ社）は、２，４−ジニトロフェノールを安定剤として含む不飽和ポリエステル組成物を開示している。このジニトロフェノール安定剤は、単独で又はキノン若しくはヒドロキノンと共に使用される。これらの組成物は、貯蔵安定性の改善を示すことが開示されている。
【００１５】
ジャクソン，Ｒ．Ｊ．の米国特許第４２９３６７２号（１９８１年、シェルオイル社）は、飽和エポキシ樹脂をエチレン性不飽和モノカルボン酸でエステル化する改良方法を開示している。このような方法は、エポキシ化合物をヒドロキシルアミン化合物と予備反応させることを包含し、これは、その後のエステル化反応中の早期のゲル化を低減させる。
【００１６】
ジャクソン，Ｒ．Ｊ．の米国特許第４３０１２６１号（１９８１年、シェルオイル）は、飽和エポキシ樹脂をエチレン性不飽和モノカルボン酸でエステル化する改良方法を開示している。このような方法は、エポキシ化合物を亜燐酸トリアルキルで予備反応させることを包含し、これは、その後のエステル化反応中の早期のゲル化を低減させる。好ましい亜燐酸トリアルキルは、亜燐酸トリエチルである。
【００１７】
ジャクソン，Ｒ．Ｊ．の米国特許第４３０３５７６号（１９８１年、シェルオイル社）は、安定化されたポリエステル組成物を製造するための改良方法を提供している。この組成物は、ポリエポキシドと不飽和モノカルボン酸から有機ホスフィンを触媒として使用して製造された不飽和ポリエステル、Ｐ，Ｐ'−ジオクチルジフェニルアミンのようなアミンをベースとする安定剤及び随意としてスチレンのような架橋性単量体を含む。この開示された組成物は、改善された貯蔵安定性を有することが開示されている。
【００１８】
ジャクソン，Ｒ．Ｊ．の米国特許第４３０３５７９号（１９８１年、シェルオイル社）は、改善された色の安定性を示す安定なビニルエステル組成物を記載している。この組成物は、ポリエポキシドと不飽和モノカルボン酸から製造されたビニルエステル及びヒドロキノンと立体障害（ヒンダード）フェノールを基材とする安定剤を含む。
【００１９】
メシック，Ｖ．Ｂ．の米国特許第４３３６３５９号（１９８２年、ダウケミカル社）は、ビニルエステル樹脂又は不飽和ポリエステルの貯蔵安定性をそれらの硬化性を悪化させることなく改善させるために硝酸を使用することを開示している。硝酸は、単独で又はフェノチアジンと共に使用される。
【００２０】
メシック，Ｖ．Ｂ．の米国特許第４４０７９９１号（１９８３年、ダウケミカル社）は、ビニルエステル樹脂又は不飽和ポリエステルの貯蔵安定性をそれらの硬化性を悪化させることなく改善させるために蓚酸を使用することを記載している。蓚酸は、随意としてフェノチアジン及び４−クロル−２−ニトロフェノールと併用される。
【００２１】
松川，Ｋ．、林野，Ｔ．、山本，Ｄ．の欧州特許第０７６１７３７号（１９９７年、株式会社日本触媒）は、貯蔵中にゲルを生成せず且つ良好な粘度安定性と僅かなゲル化時間ドリフトを有する安定化された樹脂組成物を記載している。この組成物は、ジシクロペンタジエン（ＤＣＰＤ）型不飽和ポリエステル樹脂、架橋性単量体、フェノチアジン誘導体、アニオン生成性化合物及び随意として亜燐酸エステルを少なくとも含有する。
【００２２】
典型的には、樹脂処方者は、相乗作用を利用するために多数の安定剤を使用する。これらの安定剤は、不飽和ポリエステル樹脂組成物に減少したゲル化及びゲル化時間ドリフトを与える。
【００２３】
さらに、ヒドロキシルアミン又は亜燐酸トリアルキル化合物を反応体の化学構造に取り入れるエステル化反応中の早期のゲル化を低減させることに努力が向けられてきた。
【００２４】
ゲル化を低減させるためのヒドロキシルアミンの使用は、ヒドロキシで置換され且つポリエポキシドと不飽和カルボン酸から製造される不飽和ポリエステル樹脂に集中している。これらの用途では、ヒドロキシルアミン化合物をポリエポキシドと予備反応させてその後のエステル化反応中のゲル形成を低減させ、またこのものを予備促進硬化性処方物にフェノール系安定剤と併用して貯蔵安定性を改善させる。
【００２５】
特に、ＤＣＰＤ含有ＵＰＥ樹脂を主体とする処方物を硬化させるために、多くの場合コバルト石鹸を処方物に使用して過酸化物触媒の分解を促進させる。この予備促進ＵＰＥ樹脂は、フェノール、キノン及びフェノチアジンのような芳香族酸化防止剤によって安定化されるが、乏しい貯蔵安定性、即ち、貯蔵中にオーバーヘッド空間での望ましくない重合体形成及びゲル化時間のドリフトを示す。
【００２６】
【特許文献１】米国特許第３４０８４２２号明細書
【特許文献２】米国特許第３７７５５１３号明細書
【特許文献３】米国特許第４２９３６７２号明細書
【特許文献４】米国特許第４３０１２６１号明細書
【特許文献５】米国特許第４３０３５７６号明細書
【特許文献６】米国特許第４３０３５７９号明細書
【特許文献７】米国特許第４３３６３５９号明細書
【特許文献８】米国特許第４４０７９９１号明細書
【特許文献９】欧州特許第０７６１７３７号明細書
【発明の開示】
【発明が解決しようとする課題】
【００２７】
本発明の目的は、ＤＣＰＤ含有ＵＰＥ樹脂、重合性単量体、促進剤系及び複合安定剤（これらに限定されない）を含有する安定化された硬化性処方物を開発することである。本発明の組成物は、実質的に減少したゲル粒子形成、抑制されたオーバーヘッド重合体形成及び僅かなゲル化時間ドリフトにより改善された加工安定性と貯蔵安定性を示すであろう。
【課題を解決するための手段】
【００２８】
本発明は、次の成分：
ａ．不飽和ポリエステル、
ｂ．随意成分としてジクロペンタジエン、
ｃ．重合性単量体、
ｄ．促進剤系、及び
ｅ．複合安定剤
を含有する完成樹脂組成物において、該複合安定剤がヒドロキシルアミンオキシド、随意としてヒドロキシルアミン及び芳香族酸化防止剤であり且つ該完成ＵＰＥ樹脂の１００部当たり０．００１〜０．５部で存在する樹脂組成物を開示する。
【発明を実施するための最良の形態】
【００２９】
本発明では、不飽和ポリエステル樹脂又はジシクロペンタジエン（ＤＣＰＤ）含有不飽和ポリエステル（ＵＰＥ）を主体とする硬化性組成物の加工及び貯蔵安定性を改善させるための安定剤系が開示される。
【００３０】
この安定剤系は、ヒドロキシルアミンオキシド、随意としてヒドロキシルアミン及び芳香族酸化防止剤を基材とする。このものは、ＵＰＥ又はＵＰＥ−ＤＣＰＤ樹脂を薄める間に加工安定性と貯蔵安定性を改善させ及び望ましくない重合体が単量体溶液又は貯蔵容器のオーバーヘッド空間に形成されないようにオーバーヘッドの保護を与える。
【００３１】
本発明の樹脂組成物は、抑制されたＵＰＥ単量体溶液中のゲル粒子形成、抑制されたオーバーヘッドポプコーン（重合した単量体）形成及び抑制された樹脂粘度とゲル化時間のドリフトにより改善された加工安定性と貯蔵安定性を示す。
【００３２】
さらに、開示される安定剤は、予備促進ＤＣＰＣ型のＵＰＥ樹脂組成物の貯蔵中に従来の安定剤よりも小さいゲル化時間及び粘度のドリフトを与え、しかも樹脂の貯蔵中に空気（酸素）の非存在下で硬化性処方物に高い安定性を付与する。
【００３３】
本発明を実施する最適な既知の方法では、溶融状のＵＰＥ樹脂又はＤＣＰＤ含有ＵＰＥ樹脂は、芳香族酸化防止剤、ヒドロキシルアミンオキシド及び随意としてヒドロキシルアミンによって予備安定化されたスチレンとブレンドされる。
【００３４】
ブレンド槽での操作温度は、熱誘導蒸発及び単量体の重合が最小限になり得るように７０℃未満に制御される。得られた原樹脂は、１０〜４０％のスチレンを含有し且つ１０〜５００ｐｐｍのアルキルヒドロキシルアミンオキシドとアルキルヒドロキシルアミン及び１０〜５００ｐｐｍの芳香族酸化防止剤、例えば、立体障害フェノール、キノン及びフェノチアジン又はこれらの２種以上の混合物によって安定化される。
【００３５】
本発明に有用な重合性単量体としては、スチレン及びアクリレート単量体が挙げられ、これらのものは硬化性処方物に一般的に使用される。しかしながら、その他の単量体、例えば、ビニルトルエン及びα−メチルスチレンも使用することができる。
【００３６】
別個に、主促進剤として使用される金属化合物、好ましくは、ハロゲン化コバルト又はオルガノコバルト化合物のような無機コバルト塩及び共促進剤として使用される有機アミンを含有する促進剤系が製造される。さらに、銅、マンガン、カリウム、ナトリウム、バナジウム又はリチウムの塩をベースとする随意の金属化合物を共促進剤として含めてもよい。通常、銅塩が金属共促進剤として使用され、アルキルアルカノールアミン及びジアルキルアニリンが有機共促進剤として使用される。好ましい場合では、様々な促進剤成分がトルエンのような溶媒中で予備混合される。
【００３７】
ＵＰＥ又はＤＣＰＤ含有ＵＰＥ樹脂を主体とする硬化性処方物は、促進剤系をＵＰＥ原樹脂に取り入れることによって製造される。実用的な用途では、ＤＣＰＤ樹脂は、多くの場合炭化水素変性剤の非存在下に製造されるその他のＵＰＥ樹脂、例えばオルトベースのＵＰＥ樹脂とブレンドされる。ヒュームシリカのようなチキソトロープ剤を組成物に使用してその流動学的性質を調節する。追加の安定剤又は促進剤を使用して完成ＵＰＥ樹脂処方物の硬化特性を調整してもよい。目標の用途に応じて追加の添加剤及び充填剤を有する完成樹脂処方物を該最終処方物に有機過酸化物触媒、典型的には過酸化エチルメチルケトンを添加することによって硬化させて最終製品を製造する。
【００３８】
ＵＰＥ又はＤＣＰＤ含有ＵＰＥ樹脂が完成樹脂の２０〜９０重量％で存在することが好ましい。
【００３９】
安定剤は、完成ＵＰＥ樹脂の１００部当たり０．００１〜０．５部で存在し、しかも、このものはヒドロキシルアミンオキシド、随意としてヒドロキシルアミン及び芳香族酸化防止剤を基材とする複合体である。
【００４０】
本発明に有用な複合安定剤は、アルキルアミンオキシド及び随意としてヒドロキシルアミンであることができる。
【００４１】
ヒドロキシルアミンオキシド化合物は、次の一般式：
【化１】
2004225045.tif 000002
（式中、Ｒ1、Ｒ2及びＲ3は、同一又は異なるものであり且つ水素、アルキル、ヒドロキシアルキル、アルコキシアルキル、アリール及びスルホン化アルキル基であってよく、これらのものは環状又は分岐であってよいが、全てＨでなくてもよい。）
を有する。
【００４２】
ヒドロキシルアミン化合物は、次の一般式：
【化２】
2004225045.tif 000003
（式中、Ｒ1及びＲ2は、同一又は異なるものであり且つ水素、アルキル、ヒドロキシアルキル、アルコキシアルキル、アリール及びスルホン化アルキル基であってよく、これらのものは環状又は分岐であってよいが、全てＨでなくてもよい。）
を有する。
【００４３】
好ましいヒドロキシルアミンオキシド化合物は、トリエチルアミンオキシド（ＴＥＡＯ）及びトリブチルアミンオキシド（ＴＢＡＯ）のような（Ｃ1〜Ｃ6）アルキルヒドロキシルアミンオキシドである。
【００４４】
好ましいヒドロキシルアミン化合物は、ジエチルヒドロキシルアミン（ＤＥＨＡ）及びジブチルヒドロキシルアミン（ＤＢＨＡ）のような（Ｃ1〜Ｃ6）アルキルヒドロキシルアミン、Ｎ−イソ−プロピルヒドロキシルアミン（ＮｉＰＨＡ）及びジベンジルヒドロキシルアミン（ＤＢｚＨＡ）のようなアリールヒドロキシルアミンである。
【００４５】
複合体系において、ヒドロキシルアミンオキシド及びヒドロキシルアミンは、全安定剤組成物の１〜９０重量％、好ましくは４０〜８０重量％であり、そのレベルは、硬化性組成物を基にして５００ｐｐｍ未満であることが好ましい。
【００４６】
芳香族酸化防止剤は、好ましくは、ヒンダードフェノール、キノン又はフェノチアジンであり、さらに好ましいものは、４−ｔ−ブチルカテコール（ＴＢＣ）、２，６−ジ−ｔ−ブチル−４−メチルフェノール（ＢＨＴ）及びフェノチアジンである。また、酸化防止剤の混合物も本発明の範囲内にある。
【００４７】
硬化性処方物には、これらのヒドロキシルアミンオキシド、随意としてヒドロキシルアミン及び芳香族酸化防止剤の１種以上が使用できる。これらのヒドロキシルアミンオキシド、ヒドロキシルアミン及び芳香族安定剤は処方物に別々に導入でき、或いは、これらのものはそれらの添加より前に予備混合できる。これらのものは、ＵＰＥ又はＤＣＰＤ含有ＵＰＥ原樹脂の製造中に導入でき、或いは、完成樹脂が作られた後に添加できる。トルエンのような有機溶媒及びスチレンのような不飽和単量体を使用して該安定剤成分を供給してもよい。
【００４８】
さらに、硬化性処方物では、多様な添加剤及び充填剤が目標の製品の用途に応じて使用される。
【００４９】
ＵＰＥ樹脂及びＤＣＰＤ含有ＵＰＥ樹脂は、化学成分及び分子量の点で相違してもよい。即ち、これらのものは、共重合体又はＵＰＥ及びアクリル重合体を主体とする重合体ブレンドであってよい。スチレン及びアクリレート単量体が硬化性処方物に一般的に使用されるが、ビニルトルエン及びα−メチルスチレンのようなその他の単量体も使用することができる。
【００５０】
一般に、開示される樹脂組成物は、積層品、船舶用塗料及びその他の一般製品のような多くのＵＰＥベースの製品を製造するために使用できる。
【００５１】
次の実施例は本発明を例示するものであるが、網羅的であること又は本発明を開示される正確な形に限定することを意図するものではない。本明細書及び実施例に照らせば、多くのその他の変形及び改変が可能である。
【００５２】
次の実験は、様々なラジカルスカベンジャーを安定剤として使用するＵＰＥ又はＤＣＰＤ含有ＵＰＥ樹脂処方物の製造を包含する。得られた樹脂組成物をアンバーガラス瓶中に室温で貯蔵し、これをオーバーヘッド重合体の形成について定期的に検査した。
【００５３】
硬化プロセスは、ＭＥＫＰ（商標ＬＵＰＥＲＯＸ  ＤＤＭ−９に基づくアトフィナケミカルズ社の製品）によって触媒された。硬化実験中に、カップゲル化時間及び硬化時間を測定した。ゲル化時間とは、ＭＥＫＰの添加から物理的ゲルが観察されるまでの時間と定義される。硬化時間とは、ＭＥＫＰの添加からピークの発熱量が生じるまでの時間と定義される。
【実施例】
【００５４】
例１
４−ｔ−ブチルカテコール（ＴＢＣ）で抑制されたスチレンの商用試料を、このＴＢＣをアルドリッチ社により販売されている「抑制剤・リムーバー置換充填物」の充填カラム（カタログ番号１３４４−２８−１）に１２５ｍＬ／時間の流量を使用して通すことによって除去するように処理した。この抑制されていないスチレンに１００ｍｇ／Ｌ（例えば、ｐｐｍ）のＴＢＣ、ジエチルヒドロキシルアミン（ＤＥＨＡ）又はトリブチルアミンオキシド（ＴＢＡＯ）を添加した。
【００５５】
次いで、この抑制されていない又は人工的に抑制されたスチレンを、油浴中に浸漬した２５０ｍＬの三口フラスコ中でトルエンで５０グラムに希釈された３７．６グラムのアリコートを１００℃に加熱することによってポリスチレンの形成について評価した。このスチレン混合物の試料をこの２５０ｍＬから抽出し、そして秤量皿に置いた。次いで、この秤量皿を５０〜６０℃及び２５インチ（６３．５ｃｍ）Ｈｇ（減圧）の真空オーブン中にスチレン及び溶媒の全てが蒸発するまで置いた。秤量皿に残存する物質の量がスチレンからポリスチレンへの転化を表した。
【表１】
2004225045.tif 000004
上の表中の結果は、スチレンからポリスチレンへの転化がＴＢＡＯを使用すると最も緩やかになることを明白に示している。
【００５６】
比較例２
スチレンからポリスチレンへの転化を例１で使用したのと同様の態様で検討したが、ただし、ここではトリエチルアミンオキシド（ＴＥＡＯ）を使用した。以下の表中の結果は、重合がＴＥＡＯのために商用の安定剤であるＴＢＣと比較して遅くなることを示している。
【表２】
2004225045.tif 000005
【００５７】
例３
この例では、ＴＥＡＯを、不飽和ポリエステル樹脂組成物を薄める工程中でのゲル粒子の形成（薄め用容器中でのスチレンの自然重合）を抑制させるために使用する。固体ＵＰＥ樹脂を添加用漏斗中で２２５℃に加熱し、そして窒素でガスシールする。
【００５８】
スチレンは、５０ｐｐｍのＴＢＣと、１，４−ナフトキノン（３００ｐｐｍ）、ｐ−ベンゾキノン（２０ｐｐｍ）のような追加の安定剤とを含有した。このスチレン溶液を、エチレングリコール冷却ブランケットを使用して冷却し、そして加温ＵＰＥ樹脂の添加中にこれを７０℃未満の温度で保持した。この抑制スチレン溶液に１００ｐｐｍのＴＥＡＯを添加した。
【００５９】
次いで、溶融ＵＰＥ樹脂を抑制スチレンを含有する反応がまに落としてこのＵＰＥ樹脂を所望の粘度にまで薄める。
【００６０】
次いで、この薄められたＵＰＥ樹脂の試料をリネット紙に塗布し、引落し棒を使用してリネット紙上に処方ＵＰＥ樹脂の１ミルの塗膜を形成させた。次いで、加温ＵＰＥ樹脂をスチレンに注いだ結果として形成された平方フート（０．０９２９ｍ2）当たりのポリスチレン粒子の数をブラックライト源（ＵＶ）を使用して検査してリネット紙の黒色部分を検査した。
【表３】
2004225045.tif 000006
【００６１】
ＴＥＡＯを含有しないＵＰＥ−スチレン溶液は、ＴＥＡＯを含有するものと比較して多数の望ましくないポリスチレン粒子を生じさせた。
【００６２】
例４
この例では、ＴＥＡＯとＤＥＨＡの間の相乗作用が不飽和ポリエステル樹脂組成物を薄める工程中にゲル粒子の形成（例えば、薄め用容器中でのスチレンの自然重合）を抑制させることを説明する。固体ＵＰＥ樹脂を添加用漏斗中で２２５℃に加熱し、そして窒素でガスシールする。
【００６３】
スチレンは、５０ｐｐｍのＴＢＣと、１，４−ナフトキノン（３００ｐｐｍ）、ｐ−ベンゾキノン（２０ｐｐｍ）のような追加の安定剤とを含有した。このスチレン溶液をエチレングリコール冷却ブランケットを使用して冷却し、そして加温ＵＰＥ樹脂の添加中に７０℃未満の温度に保持した。この抑制スチレン溶液に１００ｐｐｍのＴＥＡＯ、１００ｐｐｍのＤＥＨＡ又は９０ｐｐｍＤＥＨＡ／１０ｐｐｍＴＥＡＯを添加した。
【００６４】
次いで、この溶融ＵＰＥ樹脂を抑制スチレンを含有する反応がまに落としてＵＰＥ樹脂を所望の粘度にまで薄める。
【００６５】
次いで、薄められたＵＰＥ樹脂の試料をリネット紙に塗布し、引落し棒を使用してこのリネット紙上に処方ＵＰＥ樹脂の１ミルの塗膜を形成させた。次いで、加温ＵＰＥ樹脂をスチレンに注いだ結果として形成された平方フート当たりのポリスチレン粒子の数をブラックライト源（ＵＶ）を使用して検査してリネット紙の黒色部分を検査した。
【表４】
2004225045.tif 000007
【００６６】
ＴＥＡＯとＤＥＨＡの組み合わせは、スチレンのゲル粒子形成を完全に無くした。